(57)【要約】【課題】  ポリエステル樹脂本来の低温定着性を保ち、耐ホットオフセット性が良好で、広い定着温度幅を有し、さらには耐フィルミング性に優れるトナーを与えることのできるトナー用結着樹脂を提供する。【解決手段】  少なくともアクリル系熱可塑性重合体（Ａ）とポリエステル樹脂（Ｂ）とを含むトナー用結着樹脂であって、該アクリル系熱可塑性重合体（Ａ）の還元粘度（重合体０．１ｇをクロロホルム１００ｍＬに溶解し、２５℃で測定）が０．２Ｌ／ｇを超えることを特徴とするトナー用結着樹脂。【選択図】      なし【特許請求の範囲】
【請求項１】
少なくともアクリル系熱可塑性重合体（Ａ）とポリエステル樹脂（Ｂ）とを含むトナー用結着樹脂であって、アクリル系熱可塑性重合体（Ａ）の還元粘度（重合体０．１ｇをクロロホルム１００ｍＬに溶解し、２５℃で測定）が０．２Ｌ／ｇを超えることを特徴とするトナー用結着樹脂。
【請求項２】
アクリル系熱可塑性重合体（Ａ）の還元粘度が０．３Ｌ／ｇ以上である、請求項１に記載のトナー用結着樹脂。
【請求項３】
アクリル系熱可塑性重合体（Ａ）が、構成成分として単官能のアクリル酸アルキルエステルおよび／またはメタクリル酸アルキルエステルからの成分を、請求項１に記載のトナー用結着樹脂。
【請求項４】
請求項１〜３に記載したトナー用結着樹脂を含むトナー。
【発明の詳細な説明】
【技術分野】
【０００１】
本発明は、電子写真法、静電記録法や静電印刷法などにおいて、静電荷像または磁気潜像の現像に用いられる乾式トナー用の結着樹脂として好適に用いることのできる樹脂に関する。特に、本発明は、低温定着性および耐ホットオフセット性に優れ、広い定着温度幅を有するとともに、優れた耐フィルミング性を有するトナーを与えることのできる結着樹脂に関する。
【背景技術】
【０００２】
電子写真法、静電記録法や静電印刷法などにおいて、静電荷像より恒久的な顕像を得るに際しては、光導電性感光体または静電記録体上に形成された静電荷像を予め摩擦により帯電させたトナーによって現像した後、定着を行う。定着は、光導電性感光体または静電記録体上に現像によって得られたトナー像を直接定着させるか、紙やフィルム上にトナー像を転写した後、これを転写シート上に定着させることによって行われる。トナー像の定着は、溶剤蒸気との接触、加圧および加熱によって行われ、加熱方式としては電気オーブンによる無接触加熱方式と加圧ローラーによる圧着加熱方式とがある。
【０００３】
近年では、省エネルギー化の観点から、従来よりも低温定着性が求められている。このため、トナー用の結着樹脂には、低温定着性に優れるという点で、ポリエステル樹脂が使用されている。そして、ポリエステルの低温定着性と耐ホットオフセット性の向上を目的として、高分子量のビニル系共重合体を併用する結着樹脂が種々検討されている。
【０００４】
例えば、特開昭６２−１８７８６２号公報では、ビスフェノール型ジオールと多価カルボン酸より合成される軟化点５０〜１５０℃のポリエステル樹脂と、重量平均分子量（Ｍｗ）／数平均分子量（Ｍｎ）が３．５以上で、かつ、Ｍｗが１０万以上のスチレン系重合体またはスチレン系単量体およびアクリル酸誘導体の共重合樹脂を使用したトナーが提案されている。しかし、本質的にスチレン系樹脂とポリエステル樹脂の相溶性が悪く、低温定着性と耐ホットオフセット性のバランスは十分なものではない。さらに、トナー混練時に、ポリエステル樹脂とスチレン系共重合樹脂の混合性が悪く、樹脂中に顔料、添加剤を均一に分散できず、感光体にフィルミングが起き易いという欠点があった。
【０００５】
また、特開平８−１７１２３３号公報には、ポリエステル樹脂と、平均粒子径が１μｍ以下で、カルボキシル基を有するスチレンアクリルゲル微粒子とを含有し、該スチレンアクリルゲル微粒子のカルボキシル基の少なくとも一部が前記ポリエステル樹脂の水酸基と化学的に反応してエステル結合を形成することにより、前記ポリエステル樹脂との共重合体を形成している電子写真用トナーが開示されている。この技術では、ポリエステルとスチレンアクリルゲル粒子とを化学的に結合させることによりスチレンアクリル樹脂とポリエステル樹脂の相溶性を改良しているが、この共重合体は化学的に結合されているものであるためにポリエステル樹脂本来の低温定着性が発揮できないという欠点があった。
【０００６】
特開平９−２９２７３６号には、実施例において、ビニル系ポリマーをグラフトしたポリエステル樹脂と分子量ピークが３．５〜８×１０万であるビニル樹脂を併用する例が開示されている。この方法では、ポリエステル樹脂とビニル系樹脂の相溶性が良好であり、トナー化時に比較的均一な混合が可能となり、帯電安定性に優れたトナーが得られる。しかし、ポリエステル樹脂に本来定着性に劣るビニル系樹脂が結合されているため、ポリエステル樹脂の低温定着性が十分に発揮できないという欠点があった。
【０００７】
さらに、特開２００４−２２６６４１号公報には、特定の線状ポリエステルとビニル系樹脂を組み合わせた例が開示されている。しかし、実施例に開示されているような重量平均分子量１００万以下のビニル系樹脂では、耐ホットオフセット性および添加剤の分散性に課題を残していた。
【０００８】
【特許文献１】特開昭６２−１８７８６２号広報
【特許文献２】特開平８−１７１２３３号公報
【特許文献３】特開平８−１７１２３３号公報
【特許文献４】特開２００４−２２６６４１号公報
【発明の開示】
【発明が解決しようとする課題】
【０００９】
したがって、本発明の目的は、上記の如き従来技術の問題点を解決し、ポリエステル樹脂本来の低温定着性を保ち、耐ホットオフセット性が良好で、広い定着温度幅を有し、さらには耐フィルミング性に優れるトナーを与えることのできるトナー用結着樹脂を提供することにある。
【課題を解決するための手段】
【００１０】
本発明者らは、トナー用結着樹脂としてアクリル系熱可塑性重合体とポリエステル樹脂との組み合わせに着目し、アクリル系熱可塑性重合体の粘度について鋭意検討した結果、下記の如き構成を採用することにより上記課題を解決することができることを見出し、本発明を完成させた。
【００１１】
すなわち、本発明は、少なくともアクリル系熱可塑性重合体（Ａ）とポリエステル樹脂（Ｂ）とを含むトナー用結着樹脂であって、該アクリル系熱可塑性重合体（Ａ）の還元粘度（重合体０．１ｇをクロロホルム１００ｍＬに溶解し、２５℃で測定）が０．２Ｌ／ｇを超えることを特徴とするトナー用結着樹脂を提供する。
【発明の効果】
【００１２】
本発明のトナー用結着樹脂によれば、低温定着性と耐ホットオフセット性に優れ、広い定着温度幅を有するとともに、耐フィルミング性に優れたトナーを得ることができる。
【発明を実施するための最良の形態】
【００１３】
以下に、本発明の好ましい態様について説明するが、本発明はこれらの態様のみに限定されるものではなく、その思想と精神の範囲内においてさまざまな変形が可能であることは言うまでもないことである。
【００１４】
本発明に係る結着樹脂は、一定粘度以上のアクリル系熱可塑性重合体（Ａ）とポリエステル樹脂（Ｂ）を必須成分として含む。かかるアクリル系熱可塑性重合体をポリエステル樹脂と組み合わせて用いることにより、低温定着性と耐ホットオフセット性に優れ、広い定着温度幅を有するとともに、耐フィルミング性に優れたトナーを与えることのできるトナー用結着樹脂を得ることができる。
【００１５】
アクリル系熱可塑性重合体（Ａ）は、還元粘度（重合体０．１ｇをクロロホルム１００ｍＬに溶解し、２５℃で測定）が０．２Ｌ／ｇを超えるものである。この還元粘度が０．２Ｌ／ｇを超えることにより、耐ホットオフセット性が格段に向上するばかりか、離型剤としてワックスを使用する際に耐フィルミング性に優れたトナーが得られる。アクリル系熱可塑性重合体（Ａ）の還元粘度が０．２Ｌ／ｇ以下の場合、耐ホットオフセット性向上の効果が小さく、顔料分散性および耐フィルミング性の改良が十分ではないことがある。アクリル系熱可塑性重合体（Ａ）の還元粘度の好ましい値はであり、最も好ましくは０．４Ｌ／ｇ以上である。また、この還元粘度は、２．５Ｌ／ｇ以下、特に２．０Ｌ／ｇ以下であるのが好ましい。
【００１６】
アクリル系熱可塑性重合体（Ａ）は、構成成分として単官能のアクリル酸アルキルエステルもしくはメタアクリル酸アルキルエステル（（メタ）アクリル酸アルキルエステル）からの成分を含むのが好ましい。単官能の（メタ）アクリル酸アルキルエステルは構成単位としてエステル基を含有するため、ポリエステルとの相溶性が良好となり、ポリエステルと併用する効果が大きくなるからである。
【００１７】
単官能の（メタ）アクリル酸アルキルエステルとしては、例えば、（メタ）アクリル酸メチル、（メタ）アクリル酸エチル、（メタ）アクリル酸ｎ−ブチル、（メタ）アクリル酸イソブチル、（メタ）アクリル酸プロピル、（メタ）アクリル酸２−エチルへキシル、（メタ）アクリル酸ステアリル、（メタ）アクリル酸フェニル、（メタ）アクリル酸シクロへキシル、（メタ）アクリル酸２−ヒドロキシエチル、（メタ）アクリル酸２−ヒドロキシプロピル、（メタ）アクリル酸ジメチルアミノエチル、（メタ）アクリル酸グリシジル等が好ましく、これらは１種を単独でまたは２種以上を組み合わせて使用できる。
【００１８】
アクリル系熱可塑性重合体（Ａ）は、単官能の（メタ）アクリル酸アルキルエステル５０〜１００質量部と、これと共重合可能な他のビニル単量体を必要に応じて５０質量部以下とを含む合計１００質量部を重合して得ることができる。
【００１９】
アクリル系熱可塑性重合体（Ａ）において、単官能の（メタ）アクリル酸アルキルエステルと共重合可能な他のビニル単量体として、例えば、スチレン、ｏ−メチルスチレン、ｍ−メチルスチレン、ｐ−メチルスチレン、α−メチルスチレン、ｐ−エチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デンシルスチレン、ｐ−ｎ−ドデシルスチレン、ｐ−フェニルスチレン、３，４−ジシクロスチレン等のスチレン系モノマー、マレイン酸ジメチル、マレイン酸ジエチル、マレイン酸ジブチル、フマル酸ジメチル、フマル酸ジエチル、フマル酸ジブチル等の不飽和ジカルボン酸ジエステル、アクリル酸、メタアクリル酸、ケイヒ酸等の不飽和モノカルボン酸、マレイン酸、フマル酸、イタコン酸等の不飽和ジカルボン酸、マレイン酸モノメチル、マレイン酸モノエチル、マレイン酸モノブチル、フマル酸モノメチル、フマル酸モノエチル、フマル酸モノブチル等の不飽和ジカルボン酸モノエステル等のカルボン酸含有ビニル系モノマー、（メタ）アクリロニトリル、（メタ）アクリルアミド等が挙げられ、これらの中から１種以上が選択される。
【００２０】
さらに、単官能の（メタ）アクリル酸アルキルエステルと共重合可能な他のビニル単量体として、多官能性ビニル単量体を使用することもできる。多官能性ビニル単量体としては、例えば、ジビニルベンゼン、ジビニルナフタレン、メタクリル酸アリル、エチレングリコールジ（メタ）アクリレート、ジ（メタ）アクリル酸トリエチレングリコール、ジ（メタ）アクリル酸１，３−ブチレングリコール、ジ（メタ）アクリル酸１，６−ヘキサンジオール、ジ（メタ）アクリル酸ポリブチレングリコール、トリ（メタ）アクリル酸トリメチロールプロパン等が挙げられ、これらの中から１種以上が選択される。
【００２１】
アクリル系熱可塑性重合体（Ａ）を製造するための重合法としては、乳化重合法による一段重合もしくは逐次多段重合が好ましい。ただし、特にこれに制限されることはなく、例えば、乳化重合後最外層重合体の重合時に、懸濁重合系に転換させる乳化懸濁重合によっても製造できる。
【００２２】
アクリル系熱可塑性重合体（Ａ）の製造においては、例えば、乳化重合法によって製造した重合体ラテックスを、各種凝固剤により分離回収し、あるいはスプレードライにより固形分を分離回収し、その重合体粉末を得ることができる。
【００２３】
アクリル系熱可塑性重合体（Ａ）の使用量は、トナー用結着樹脂の合計量を１００質量部とした場合に、１〜２５質量部であるのが好ましい。これは１質量部以上とすることで、トナーの耐オフセット性およびトナーの顔料分散性および耐フィルミング性が良好となる傾向にあるためである。好ましくは３質量部以上である。一方、２５質量部以下とすることによって、トナーの定着性が良好となる傾向にあるためである。好ましくは２０質量部以下であり、さらに好ましくは１５質量部以下である。
【００２４】
本発明に使用できる、還元粘度が０．２Ｌ／ｇを超えるアクリル系熱可塑性重合体（Ａ）の具体例としては、三菱レイヨン（株）製、商品名：メタブレンＰ−５０１Ａ、Ｐ−５３０、Ｐ−５３０Ａ、Ｐ−５３１、Ｐ−５５０、Ｐ−５５０Ａ、Ｐ−５５１、Ｐ−５５１Ａ、Ｐ−５５５、Ｐ−５５６Ａ、Ｐ−５０１、Ｐ−７００等を挙げることができる。
【００２５】
アクリル系熱可塑性重合体（Ａ）の重量平均分子量Ｍｗは８０万以上であることが好ましい。重量平均分子量Ｍｗを８０万以上とすることで、還元粘度が０．２Ｌ／ｇを超える数値となり、耐ホットオフセット性および耐フィルミング性が得られる傾向にある。重量平均分子量Ｍｗのさらに好ましい値は１００万以上である。
【００２６】
アクリル系熱可塑性重合体（Ａ）のガラス転移温度（Ｔｇ）は４０〜７０℃の範囲であるのが好ましい。Ｔｇを４０℃以上とすることによって、トナーの耐ブロッキング性が良好となる傾向にあるためである。より好ましくは４５℃以上である。また、Ｔｇを７０℃以下とすることによって、トナーの定着性が良好となる傾向にある。より好ましくは６５℃以下である。
【００２７】
アクリル系熱可塑性重合体（Ａ）の粒子径は、０．００１μｍ以上が好ましく、一方５μｍ以下が好ましく、１μｍ以下がさらに好ましい。
【００２８】
本発明に用いられるポリエステル樹脂（Ｂ）は、多価カルボン酸と多価ジオールを原料として用いて合成され、ビニル系共重合体により変性されていないポリエステルであるのが好ましい。ビニル系共重合体により変性されたポリエステルとしては、下記のようなものが挙げられる。
【００２９】
（１）特開平９−２９２７３６号公報に記載されているような、ビニル系ポリマーグラフトポリエステル
（２）特開平８−１７１２３３号公報に記載されているような、スチレンアクリル樹脂とポリエステル樹脂とを反応させて得られる共重合樹脂
（３）フマル酸、マレイン酸誘導体等を構成要素として含み、ビニル系単量体と共重合可能なポリエステルとビニル系単量体を重合して得られた共重合樹脂
（４）ポリエステルと化学結合可能な部位（例えば、グリシジル基等）を有するビニル系共重合体とポリエステルとを反応させて得られる共重合体
上記の如きビニル系共重合体により変性されたポリエステルを使用すると、ポリエステル本来の低温定着性が発揮できないため、好ましくない。
【００３０】
ポリエステル樹脂（Ｂ）の構成成分として有用なジオール成分としては、例えば、ポリオキシエチレン−（２．０）−２，２−ビス（４−ヒドロキシフェニル）プロパン、ポリオキシプロピレン−（２．０）−２，２−ビス（４−ヒドロキシフェニル）プロパン、ポリオキシプロピレン（２．２）−ポリオキシエチレン−（２．０）−２，２−ビス（４−ヒドロキシフェニル）プロパン、ポリオキシプロピレン（６）−２，２−ビス（４−ヒドロキシフェニル）プロパン、ポリオキシプロピレン（２．４）−２，２−ビス（４−ヒドロキシフェニル）プロパン、ポリオキシプロピレン（３．３）−２，２−ビス（４−ヒドロキシフェニル）プロパン、ポリオキシプロピレン（２．３）−２，２−ビス（４−ヒドロキシフェニル）プロパン、ポリオキシエチレン−（２．２）−２，２−ビス（４−ヒドロキシフェニル）プロパン等の芳香族ジオール成分が挙げられ、これらはそれぞれ単独でまたは２種以上の組み合わせで使用することができる。芳香族ジオール成分は、樹脂のガラス転移温度を上げる効果があるため、これを構成成分として使用すると、得られるトナーの耐ブロッキング性が向上する傾向にある。特に、ポリオキシプロピレンもしくはポリオキシエチレン単位の数ｎが２．１≦ｎ≦８であるポリオキシプロピレン（ｎ）−２，２−ビス（４−ヒドロキシフェニル）プロパンおよび２．０≦ｎ≦３．０であるポリオキシエチレン（ｎ）−２，２−ビス（４−ヒドロキシフェニル）プロパンが好ましい。
【００３１】
さらに、有用な他のジオール成分の例としては、例えば、エチレングリコール、ネオペンチルグリコール、プロピレングリコール、シクロヘキサンジメタノール、水添ビスフェノールＡなどを挙げることができる。これらはそれぞれ単独でまたは２種以上の組み合わせで使用することができる。
【００３２】
ポリエステル樹脂（Ｂ）の構成成分として有用なジカルボン酸成分としては、例えば、テレフタル酸、イソフタル酸またはそれらの低級アルキルエステルなどからの成分を挙げることができ、テレフタル酸もしくはイソフタル酸の低級アルキルエステルの具体例としてはテレフタル酸ジメチル、イソフタル酸ジメチル、テレフタル酸ジエチル、イソフタル酸ジエチル、テレフタル酸ジブチル、イソフタル酸ジブチル等を挙げることができるが、ハンドリング性およびコストの点でテレフタル酸やイソフタル酸が好ましい。これらのジカルボン酸またはその低級アルキルエステルは、それぞれ単独でまたは２種以上を組み合わせて用いることができる。
【００３３】
他に有用なジカルボン酸成分としては、例えば、フタル酸、セバシン酸、イソデシルコハク酸、ドデセニルコハク酸、ヘキサデセニルコハク酸、オクタデセニルコハク酸、マレイン酸、フマル酸、アジピン酸、またはそれらのモノメチル、モノエチル、ジメチル、ジエチルエステルまたはそれらの酸無水物からの成分が挙げることができる。これらのジカルボン酸成分は、トナーの定着性や耐ブロッキング性といった基本特性に関係するため、本発明の目的を損なわない範囲内において、要求性能に応じて適宜に使用することができる。
【００３４】
本発明においては、ポリエステル樹脂（Ｂ）は３価以上の多価カルボン酸を使用した架橋ポリエステルであることが好ましい。
【００３５】
このような架橋ポリエステルは３価以上の多価カルボン酸および／または３価以上の多価アルコールを使用することで製造可能である。３価以上の多価カルボン酸および／または３価以上の多価アルコールは全酸成分に対して０〜３０モル％の範囲で使用することが好ましく、さらに好ましくは０〜２５モル％の範囲、より好ましくは０〜２０モル％の範囲である。これは、３価以上の多価カルボン酸および／または３価以上の多価アルコール（ｃ）が、３０モル％を超えるとポリエステル樹脂の溶融粘度が高くなり、トナーの定着性や発色性が低下することがあるためである。３価以上の多価カルボン酸および／または３価以上の多価アルコールとしては、トリメリット酸無水物、ピロメリット酸無水物、トリメチロールプロパン、ペンタエリスリトール等が挙げられる。
【００３６】
本発明のトナー用ポリエステル樹脂の製造方法は、特に制限されず、公知のポリエステル樹脂の製造方法を用いて製造することができる。例えば、上記成分を反応容器に投入し、加熱昇温して、エステル化反応またはエステル交換反応を行う。次いで、常法に従って反応で生じた水またはアルコールを除去する。その後引き続き重合反応を実施するが、このとき１５０ｍｍＨｇ（２０ｋＰａ）以下の真空下でジオール成分を留出除去させながら縮重合を行う。
【００３７】
また、エステル化反応、エステル交換反応、縮重合時に用いる触媒としては、特に制限されず、チタンブトキサイド、ジブチルスズオキサイド、酢酸スズ、酢酸亜鉛、二硫化スズ、三酸化アンチモン、二酸化ゲルマニウム等の公知の触媒を用いることができる。
【００３８】
重合温度、触媒量については特に限定されるものではないが、高温で副生物として発生する脂肪族ジオール成分を低減させるためには、比較的反応温度が低い領域でも反応する触媒を選択することが好ましい。例えば、三酸化アンチモン、チタンブトキサイド、そしてジブチルスズオキサイドが好適に使用される。
【００３９】
また、ポリエステル樹脂（Ｂ）には、離型剤を予め配合しておくことができ、離型剤の存在下でこれらのポリエステル樹脂を重合することもできる。特に、アルコール成分を含有する離型剤の存在下で重合すると、アルコール成分の一部がモノマー成分と反応し、重合体成分と離型剤成分との相溶性が向上する。これによって、本発明のトナー用結着樹脂中に含有される、離型剤成分の分散径をより小さくすることができ、得られるトナーの非オフセット性が向上する傾向にある。
【００４０】
ポリエステル樹脂（Ｂ）は、軟化温度が１３０℃未満であるのが好ましい。これは、軟化温度を１３０℃未満とすることによって、トナーの低温定着性が良好となる傾向にあるためである。好ましくは１２７℃以下であり、さらに好ましくは１２５℃以下である。
【００４１】
また、ポリエステル樹脂（Ｂ）は、ガラス転移温度が５０〜７５℃の範囲であるのが好ましい。Ｔｇを５０℃以上とすることによって、トナーの耐ブロッキング性が良好となる傾向にある。より好ましくは５２℃以上である。Ｔｇを７５℃以下とすることによって、トナーの定着性が良好となる傾向にある。より好ましくは７０℃以下である。
【００４２】
さらに、ポリエステル樹脂（Ｂ）の酸価は、１０ｍｇＫＯＨ／ｇ以下とするのが好ましい。これによって、トナーの画像濃度が低下しにくくなる傾向にある。
【００４３】
本発明のトナー用結着樹脂は、アクリル系熱可塑性重合体（Ａ）とポリエステル樹脂（Ｂ）を予め溶融ブレンド等の方法により、均一混合した後にトナー用結着樹脂として使用しても良く、またトナー作製時に（Ａ）と（Ｂ）を粉体混合し、使用しても良い。
【００４４】
本発明のトナー用結着樹脂は、これに着色剤および荷電制御剤、離型剤、流動改質剤、磁性体等の種々の添加剤等を混合して、乾式トナーとして用いられる。トナーは、その結着樹脂の８０〜１００質量％がこのトナー用結着樹脂からなるのが好ましく、その他環状オレフィン樹脂、エポキシ樹脂等を併用しても良い。
【００４５】
本発明のトナー用結着樹脂を含むトナーにおいては、離型剤としてワックスを添加するのが好ましい。アクリル系熱可塑性重合体（Ａ）はワックスをトナー中に良好に分散させる効果を有し、トナー用結着樹脂が離型剤としてワックスを含有する際にもフィルミングが生じることなく、ワックスの特性を十分に発揮することができる。
【００４６】
離型剤としては、例えば、融点が６０〜１００℃の範囲であるものが好ましい。これは、融点が６０℃以上のものを使用することによって、トナーの耐ブロッキング性が良好となる傾向にあるためである。より好ましくは６５℃以上である。また、融点が１００℃以下のものを使用することによって、トナーの低温定着性が良好となる傾向にあるためである。より好ましくは、９５℃以下である。
【００４７】
融点が６０〜１００℃の離型剤としては、ライスワックス（融点７９℃）、カルナバワックス（融点８３℃）、パラフィンワックス（融点６０〜９０℃）、蜜蝋（融点６４℃）等を挙げることができる。これらは、必要に応じて１種以上を適宜選択して使用することができるが、なかでも２５℃における針入度が３以下であるものが好ましい。これは、２５℃における針入度が３以下であるものを使用すると、トナーの画像安定性が良好となる傾向にあるためである。
【００４８】
２５℃における針入度が３以下であり、アルコール成分を含有する離型剤成分としては、例えば、ライスワックスやカルナバワックス等を挙げることができ、中でもカルナバワックスは定着性を良好にする点で特に好ましい。
【００４９】
また、本発明のトナーには、その他の離型剤を必要に応じて配合することができる。その他の離型剤としては、ポリプロピレン系ワックス、ポリエチレン系ワックス、合成エステル系ワックス、脂肪酸アミド、シリコーン系ワックス等を挙げることができる。
【００５０】
これらの離型剤は、本発明のトナー中に１〜１０質量％の範囲で含有されるのが好ましい。これは、離型剤成分の含有量を１質量％以上とすることによって、トナーの非オフセット性が良好となる傾向にあるためである。より好ましくは１．５質量％以上である。また、含有量が１０質量％以下とすることによって、トナーの光沢性や画像安定性が良好となる傾向にあるためである。より好ましくは９質量％以下である。
【００５１】
本発明のトナー用結着樹脂を用いたトナーに使用できる着色剤としては、カーボンブラック、ニグロシン、アニリンブルー、フタロシアニンブルー、フタロシアニングリーン、ハンザイエロー、ローダミン系染顔料、クロムイエロー、キナクリドン、ベンジジンイエロー、ローズベンガル、トリアリルメタン系染料、モノアゾ系、ジスアゾ系、縮合アゾ系染料もしくは顔料などを挙げることができる。これらの染料や顔料はそれぞれ単独でまたは２種以上を組み合わせて使用することができる。フルカラートナーの場合には、イエローとしてベンジジンイエロー、モノアゾ系染顔料、縮合アゾ系染顔料など、マゼンタとしてキナクリドン、ローダミン系染顔料、モノアゾ系染顔料など、シアンとしてフタロシアニンブルーなどが挙げられる。着色剤は、トナーの色調や画像濃度、熱特性の点から、トナー中に２〜１０質量％程度の量で使用されるのが好ましい。
【００５２】
本発明のトナー用結着樹脂を用いたトナーに使用できる荷電制御剤としては、正帯電制御剤として４級アンモニウム塩や、塩基性もしくは電子供与性の有機物質等が挙げられ、負帯電制御剤として金属キレート類、含金属染料、酸性もしくは電子求引性の有機物質等が挙げられる。カラートナーの場合、帯電制御剤が無色ないし淡色で、トナーへの色調障害がないことが重要であり、例としてはサリチル酸またはアルキルサリチル酸のクロム、亜鉛、アルミニウム等との金属塩、金属錯体、アミド化合物、フェノール化合物、ナフトール化合物等が挙げられる。さらに、スチレン系、アクリル酸系、メタクリル酸系、スルホン酸基を有するビニル重合体を荷電制御剤として用いてもよい。これらの荷電制御剤は、トナー中に０．５〜５質量％の量で使用するのが好ましい。これは、荷電制御剤を０．５質量％以上とすることによってトナーの帯電量が充分なレベルとなり、５質量％以下とすることによって荷電制御剤の凝集による帯電量の低下が抑制される傾向にあるためである。
【００５３】
本発明のトナー用結着樹脂を用いたトナーに使用できる流動改質剤などの添加剤としては、微粉末のシリカ、アルミナ、チタニア等の流動性向上剤、マグネタイト、フェライト、酸化セリウム、チタン酸ストロンチウム、導電性チタニア等の無機微粉末、スチレン樹脂、アクリル樹脂などの抵抗調節剤、滑剤などが挙げられ、これらは内添剤または外添剤として使用される。これらの添加剤は、トナー中に０．０５〜１０質量％の量で使用できる。これらの添加剤の使用量を０．０５質量％以上とすることによってトナーの性能改質効果が十分に得られる傾向にあり、１０質量％を以下とすることによってトナーの画像安定性が良好となる傾向にある。
【００５４】
本発明のトナー用結着樹脂を用いたトナーは、磁性１成分現像剤、非磁性１成分現像剤、２成分現像剤の何れの現像剤としても使用できる。磁性１成分現像剤として用いる場合には磁性体を含有し、磁性体としては、例えば、フェライト、マグネタイト等をはじめとする、鉄、コバルト、ニッケル等を含む強磁性の合金の他、化合物や強磁性元素を含まないが、適当に熱処理することによって強磁性を表すようになる合金、例えば、マンガン−銅−アルミニウム、マンガン−銅−スズ等のマンガンと銅とを含む所謂ホイスラー合金、二酸化クロム等が挙げられる。これらの磁性体は、好ましくはトナー中に４０〜６０質量％の範囲で使用できる。磁性体の使用量を４０質量％以上とすることによってトナーの帯電量が十分なレベルとなる傾向にあり、６０質量％以下とすることによってトナーの定着性が良好となる傾向にある。また、２成分現像剤として用いる場合、これはキャリアと併用して用いられる。キャリアとしては、鉄粉、マグネタイト粉、フェライト粉などの磁性物質、それらの表面に樹脂コーティングを施したもの、磁性キャリア等の公知のものを使用することができる。樹脂コーティングキャリアのための被覆樹脂としては、一般に知られているスチレン系樹脂、アクリル系樹脂、スチレンアクリル共重合系樹脂、シリコーン系樹脂、変性シリコーン系樹脂、フッ素系樹脂、それらの樹脂の混合物などを使用することができる。
【００５５】
本発明のトナー用結着樹脂を用いたトナーは、例えば、上述のトナー用樹脂、および離型剤、着色剤、荷電制御剤、流動改質剤、磁性体等を混合した後、２軸押出機などで溶融混練し、粗粉砕、微粉砕、分級を行い、必要に応じて無機粒子の外添処理等を行って製造することができる。特に、混練工程においては、押出機のシリンダー内温度がポリエステル系樹脂の軟化温度よりも高い温度で混練するのが好ましい。また、上記工程において、微粉砕〜分級後にトナー粒子を球形にするなどの処理を行ってもよい。
【００５６】
また、本発明のトナー用結着樹脂を用いたトナーは、平均粒径が７μｍ以下であるのが好ましい。これは、トナーの平均粒径が７μｍ以下であることによって、非オフセット性に優れるとともに、光沢性や解像度に優れた画像が得られる傾向にあるためである。
【実施例】
【００５７】
以下に本発明の実施例を示すが、本発明はこれらの実施例によって何ら限定されるものではない。また、これらの実施例における樹脂やトナーの評価方法は以下の通りである。
【００５８】
樹脂評価方法
１）軟化温度
島津製作所（株）製、フローテスターＣＦＴ−５００を用い、１ｍｍφ×１０ｍｍのノズルにより、荷重２９４Ｎ（３０Ｋｇｆ）、昇温速度３℃／分の等速昇温下で測定した時、サンプル１．０ｇ中の１／２が流出したときの温度。
【００５９】
２）酸価
ＫＯＨ溶液を用いた滴定法による測定値。
【００６０】
３）ガラス転移温度
示差走差熱量計を用いて、昇温速度５℃／分で測定した時のチャートのベースラインとガラス転移温度近傍にある吸熱カーブの接線との交点の温度。
【００６１】
４）還元粘度
アクリル系熱可塑性重合体（Ａ）の還元粘度は、サン電子工業（株）製、ＡＶＬ−２Ｃ自動粘度計を使用して、溶媒にはクロロホルムを用い、２５℃で測定した。測定においては、クロロホルム１００ｍＬにサンプル０．１ｇを溶かしたものを使用した。
【００６２】
５）重量平均分子量
ＧＰＣ法によりポリスチレン換算値を以下の条件下で求めた。
【００６３】
装置：東洋ソーダ工業（株）製、高速ＧＰＣ装置「ＣＰ８０００」
カラム：東洋ソーダ工業（株）製、ＴＳＫｇｅｌＧ５０００ＨＸＬとＴＳＫｇｅｌＧ３０００ＨＸＬを２本直列に連結
オーブン温度：４０℃
溶離液：クロロホルム
試料濃度：３ｍｇ／１０ｍＬ
濾過条件：０．４５μｍテフロン（商標）メンブレンフィルターで試料溶液を濾過
流速：１ｍＬ／分
注入量：０．１ｍＬ
検出器：ＲＩ
トナー評価方法
１）定着特性：最低定着温度
複写機「ＰＡＧＥＰＲＥＳＴ  Ｎ４−６１２ＩＩ」（カシオ電子工業（株）製）を改造した装置を用い、未定着画像を画出し、定着温度領域のテストを行った。ここで用いた定着ローラーは、シリコーンオイルが塗布されていない定着ローラーであり、ニップ幅３ｍｍ、線速３０ｍｍ／ｓに設定したものである。熱ローラー設定温度を５℃ずつ下げながら、Ａ４普通紙（大昭和製紙（株）製、ＢＭ６４Ｔ）に印刷した定着画像に対しておもりによる摺擦及びテープ剥離を施し、下記式によって定着強度を算出した。この定着強度が８０％を超える温度を最低定着温度とした。画像濃度はマクベス社製の反射濃度計ＲＤ−９１７を使用した。
【００６４】
定着強度（％）＝摺擦後の定着画像の画像濃度／摺擦前の定着画像の画像濃度×１００
◎（良好）：最低定着温度が１２０℃以下
○（使用可能）：最低定着温度が１３０℃以下
×（劣る）：最低定着温度が１３０℃を超える
２）定着特性：最高定着温度
上記最低定着温度の測定に準じて、トナー像を転写して上述の熱ローラー定着機により定着処理を行い、紙の余白部分にトナー汚れが生じるか否かを目視観察する操作を、前記熱ローラーの設定温度を５℃ずつ上昇させながら２００℃まで繰り返し、この定着画像について日本電色工業（株）製のグロスメーターＰＧ−１を用い、入射角７５度のときの光沢値を測定した。光沢度は設定温度の上昇に伴い増加するが、ある温度を境に低下する。このように光沢度が低下し始める設定温度をホットオフセット発生温度とみなし、光沢最大値を与える設定温度を最高定着温度とした。
【００６５】
３）定着特性：定着温度幅
最高定着温度と最低定着温度の差を定着温度幅とし、以下の基準で判定した。
【００６６】
◎（良好）：定着温度幅が５０℃以上
○（使用可能）：定着温度幅が４０℃以上
×（劣る）：定着温度が４０℃未満
４）耐フィルミング性
フルカラープリンター（カシオ電子工業（株）製、Ｎ５３００）を用いて、Ａ４紙上にベタ画像を１０万枚した後の感光体の汚染状態を目視で観察し、以下の基準で評価した。結果、紙上の平均付着量は０．７５ｍｇ／ｃｍ２となった。
【００６７】
◎（良好）：感光体の汚れが認められない
○（使用可能）：感光体にやや汚れが認められる
×（劣る）：感光体の汚れが顕著である
１．アクリル系熱可塑性重合体（Ａ）の製造例
製造例１
反応容器に窒素置換したイオン交換水３００部を仕込み、乳化剤（花王（株）製、ラテムルＡＳＫ）１部、過硫酸カリウム０．１５部を仕込んだ。続いてメチルメタクリレート８０部、ブチルアクリレート２０部を仕込み、窒素雰囲気下６５℃にて３時間攪拌し、重合を完結させた。得られたラテックスを０．２５％硫酸水溶液に添加し、重合体を酸凝析し、その後脱水、水洗、乾燥し、粉体状で重合体を回収した。得られた共重合体の重量平均分子量Ｍｗは２７０万であり、還元粘度は０．９Ｌ／ｇであった。この共重合体をアクリル系熱可塑性重合体（Ａ）−１として使用した。
【００６８】
製造例２
反応容器に窒素置換したイオン交換水２６０部を仕込み、乳化剤（花王（株）製、ラテムルＡＳＫ）１部、過硫酸カリウム０．１５部を仕込んだ。続いてメチルメタクリレート４０部、ブチルアクリレート2部、ｎ−オクチルメルカプタン０．００４部を仕込み、窒素雰囲気下６５℃にて３時間攪拌し、重合を完結させた。引き続いて、メチルメタクリレート４４部およびブチルアクリレート１４部からなる単量体混合物を２時間にわたり滴下し、滴下終了後２時間保持し、重合を完結させた。得られたラテックスを０．２５％硫酸水溶液に添加し、重合体を酸凝析し、その後脱水、水洗、乾燥し、粉体状で重合体を回収した。得られた共重合体の重量平均分子量Ｍｗは１３０万であり、還元粘度は０．４Ｌ／ｇであった。この共重合体をアクリル系熱可塑性重合体（Ａ）−２として使用した。
【００６９】
製造例３
反応容器に窒素置換したイオン交換水２００部を仕込み、ポリビニルアルコール０．２部を入れて攪拌し、ポリビニルアルコールを溶解させた。続いて、メチルメタクリレート５８部、ブチルアクリレート４０部、メタクリル酸２部、アゾビスブチルニトリル０．２部を仕込み、８０℃にて２時間攪拌し、その後９０℃に昇温して１時間攪拌し、重合を完結させた。反応器を冷却後、共重合体を取り出し、脱イオン水で十分洗浄し、アクリル系熱可塑性重合体（Ａ）−３を得た。得られた共重合体の重量平均分子量Ｍｗは２０万であり、還元粘度は０．１Ｌ／ｇであった。
【００７０】
２．ポリエステル樹脂（Ｂ）の製造例
表１に示される仕込み組成のモノマー成分と、全酸成分に対して１５００ｐｐｍの三酸化アンチモンを蒸留塔を備え付けた反応容器に投入した。次いで、昇温を開始し、反応系内の温度が２６５℃になるように加熱し、この温度を保持し、反応系からの水の留出がなくなるまで反応を継続した。次いで、反応系内の温度を２３０℃とし、反応容器内を減圧し、反応系からジオール成分を留出させながら縮合反応を行った。反応とともに反応系の粘度が上昇し、攪拌翼のトルクが所望の軟化温度を示す値となるまで縮合反応を実施した。そして、所定のトルクを示した時点で反応物を取り出し、冷却して、樹脂（Ｂ）−１、樹脂（Ｂ）−２を得た。各ポリエステル樹脂（Ｂ）の特性値を表１に示す。
【００７１】
【表１】
2006276342.tif 000002
【００７２】
実施例１〜５および比較例１
各実施例および比較例においては、結着樹脂として表２に示す組み合わせおよび配合量のアクリル系熱可塑性重合体（Ａ）とポリエステル樹脂（Ｂ）の合計９３質量部と、キナクリドン顔料（クラリアント社製Ｅ０２）３質量部、カルナバワックス（東洋ペトロライド社製）３質量部、負帯電性の荷電制御剤（日本カーリット社製ＬＲ−１４７）１質量部を予備混合し、得られた混合物を２軸混練機を用いて１６０℃で溶融混練し、粗粉砕後、ジェットミル微粉砕機で微粉砕し、分級機でトナーの粒径を整え、平均粒径を５μｍとした。得られた微粉末に対して、０．２質量％のシリカ（日本アエロジル社製Ｒ−９７２）を加え、ヘンシェルミキサーで混合して付着させ、最終的にトナー１〜６を得た。このトナーを非磁性１成分乾式複写機に実装し、初期画像を得、その性能を評価した。
【００７３】
得られたトナー１〜６の評価結果を表３に示した。
【００７４】
【表２】
2006276342.tif 000003
【００７５】
（Ａ）−４：三菱レイヨン（株）製、商品名：メタブレンＰ−５３０Ａ
（Ａ）−５：三菱レイヨン（株）製、商品名：メタブレンＰ−５５１Ａ
【００７６】
【表３】
2006276342.tif 000004
【００７７】
以上の結果から理解されるように、アクリル系熱可塑性重合体（Ａ）とポリエステル樹脂（Ｂ）とを使用した本発明のトナー用結着樹脂を用いたトナー１〜５はいずれも良好な低温定着性を発現すると同時に、耐ホットオフセット性に優れ、広い定着温度幅を示した。また、１０万枚印刷後の感光体には目立った汚れもなく、トナー１〜３は耐フィルミング性に優れていることが示された。
【００７８】
これに対して、トナー６は、アクリル系熱可塑性重合体（Ａ）の還元粘度が０．１Ｌ／ｇであるため、耐ホットオフセット性が不足し定着幅は３５℃であった。また感光体汚れが顕著であり、耐フィルミング性に劣ることが示された。
【産業上の利用可能性】
【００７９】
本発明は、優れた電子記録用トナーを与えるトナー用結着樹脂を提供することができるので、産業上有用である。